(57)【要約】【課題】非平坦又は平坦な表面において外形への影響が小さい構造にて所望の色度が得られる発光装置、発光装置の製造方法及び発光装置の色度調整方法を提供する。【解決手段】発光装置１０は、青色を発するＬＥＤ素子１３と、赤色及び緑色の蛍光を発する蛍光体１６と、を備える白色ＬＥＤ発光装置である。ＬＥＤ素子１３は、蛍光体１６が分散する封止樹脂１５によって封止されている。その周囲は透明樹脂１７によって封止されており、砲弾型の形状を有する。透明樹脂１７の表面上には、透光性を有するとともに、混合光のうち青色の成分の一部を反射する透明膜１８が形成されている。【選択図】図１
2014056849.tif 000002
【特許請求の範囲】
【請求項１】
複数色の光を混合して発する発光体と、
前記発光体を封止するように形成され、透光性を有する透光部材と、
前記透光部材上に形成され、透光性を有するとともに前記発光体からの前記光のうち所定の波長の光を反射する反射膜と、を備える、
ことを特徴とする発光装置。
【請求項２】
前記透光部材の屈折率よりも、前記反射膜の屈折率が大きい、
ことを特徴とする請求項１に記載の発光装置。
【請求項３】
前記透光部材の屈折率と前記反射膜の屈折率との差が０．３以上である、
ことを特徴とする請求項２に記載の発光装置。
【請求項４】
前記反射膜の材料は、ＴｉＯ２、ＺｎＯ、Ｔａ２Ｏ５、Ｎｂ２Ｏ５、ＺｒＯ２、ＨｆＯ２及びＡｌ２Ｏ３からなる群から選択された１種の材料である、
ことを特徴とする請求項１乃至３のいずれか１項に記載の発光装置。
【請求項５】
前記発光体は、青色光を発する発光ダイオード素子と前記青色光に励起されて蛍光を発する蛍光体とを備える、
ことを特徴とする請求項１乃至４のいずれか１項に記載の発光装置。
【請求項６】
前記蛍光体は、赤色及び緑色の蛍光を発する、
ことを特徴とする請求項５に記載の発光装置。
【請求項７】
前記蛍光体は、黄色の蛍光を発する、
ことを特徴とする請求項５に記載の発光装置。
【請求項８】
前記透光部材は砲弾型の形状を有する、
ことを特徴とする請求項１乃至７のいずれか１項に記載の発光装置。
【請求項９】
前記透光部材は、１又は複数の層を有しており、その最外層はシリコーン樹脂から形成される、
ことを特徴とする請求項１乃至８のいずれか１項に記載の発光装置。
【請求項１０】
発光素子を塔載する塔載工程と、
前記発光素子からの光によって励起され蛍光を発する蛍光体を含有する透光部材で前記発光素子を封止する封止工程と、
前記発光素子に発光させ、前記蛍光との混合光の色度を測定する測定工程と、
測定された色度に基づいて、前記透光部材上に、透光性を有するとともに前記混合光のうち所定の波長の光を反射する反射膜を形成する反射膜形成工程と、を備える、
ことを特徴とする発光装置の製造方法。
【請求項１１】
前記反射膜をＡＬＤ（Atomic Layer Deposition）法により形成する、
ことを特徴とする請求項１０に記載の発光装置の製造方法。
【請求項１２】
前記封止工程によって形成された複数個の封止体を同一の処理室内に設置し前記反射膜形成工程に供する、
ことを特徴とする請求項１１に記載の発光装置の製造方法。
【請求項１３】
前記封止工程によって形成された封止体を処理室内に設置し、前記測定工程と前記反射膜形成工程とを同一の前記処理室内にて行う、
ことを特徴とする請求項１１に記載の発光装置の製造方法。
【請求項１４】
前記反射膜をスパッタリング法又はＣＶＤ（Chemical Vapor Deposition）法により形成する、
ことを特徴とする請求項１０に記載の発光装置の製造方法。
【請求項１５】
発光体が発する複数色の混合光を出射し、出射面に透光部材が形成された発光装置の色度調整方法であって、
前記発光装置が出射する光の色度を測定し、
前記色度に基づいて、前記透光部材の表面に、透光性を有するとともに前記発光体が発する光のうち所定の波長の光を反射する反射膜を形成する、
ことを特徴とする発光装置の色度調整方法。
【発明の詳細な説明】
【技術分野】
【０００１】
本発明は、発光装置、発光装置の製造方法及び発光装置の色度調整方法に関する。
【背景技術】
【０００２】
近年、種々の分野で光源としての発光装置にＬＥＤ（Light Emitting Diode：発光ダイオード）が用いられるようになっており、特に、白色光を発する白色ＬＥＤの需要が高まってきている。
【０００３】
白色ＬＥＤの発光方式として、いわゆるシングルチップ方式とマルチチップ方式とがある。シングルチップ方式は、青色を発するＬＥＤ素子と、例えば黄色、又は赤色及び緑色の蛍光体と、を組み合わせることにより、ＬＥＤ素子が発する光と蛍光体からの有色光とが混ざり合って擬似白色光を得る方式である。マルチチップ方式は、例えば青色、赤色及び緑色をそれぞれ別のＬＥＤ素子が発光し、同様に白色光を得る方式である。
【０００４】
シングルチップ方式を例にとると、ＬＥＤ光源の色度は、ＬＥＤ素子を封止する透光性の樹脂内における蛍光体の材料、量及び分布等によって調整される。製造上のばらつき等の理由により色度が所望の範囲から外れるとその発光装置は不良品となってしまう。不良品の発生を回避すべく透光性樹脂を硬化させた後に色度を調整する技術として、例えば特許文献１及び特許文献２が知られている。
【先行技術文献】
【特許文献】
【０００５】
【特許文献１】特許第４２９２７９４号公報
【特許文献２】特開２００９−２３１５６９号公報
【発明の概要】
【発明が解決しようとする課題】
【０００６】
特許文献１では、透光性樹脂としてＬＥＤ素子の近傍にて蛍光体を含む波長変換層と光源装置の表面側にて蛍光体を含まない非波長変換層を有しており、非波長変換層を研磨することで色度を調整する。しかしながら、このような研磨工程を有する色度調整方法では、非波長変換層が平坦な表面でない場合、例えば球面の場合に調整が困難であるという問題点がある。
【０００７】
特許文献２では、第１の蛍光体が分布する封止樹脂にてＬＥＤ素子を一旦封止し、封止樹脂が硬化した後に色度調整手段として第２の蛍光体が分布する第２の樹脂を封止樹脂上に形成する。しかしながら、特許文献２の色度調整方法では、封止樹脂の形成及び色度の測定の後に第２の樹脂が形成されるため、均一な色度調整層の形成が難しい。また、樹脂層の形成は外形に影響を与えるため、第２の樹脂を形成した後における再調整が困難となってしまうという問題点もある。
【０００８】
本発明は、以上のような課題を解決するためのものであり、非平坦又は平坦な表面において外形への影響が小さい構造にて所望の色度が得られる発光装置、発光装置の製造方法及び発光装置の色度調整方法を提供することを目的とする。
【課題を解決するための手段】
【０００９】
上記目的を達成するため、本発明の第１の観点に係る発光装置は、
複数色の光を混合して発する発光体と、
前記発光体を封止するように形成され、透光性を有する透光部材と、
前記透光部材上に形成され、透光性を有するとともに前記発光体からの前記光のうち所定の波長の光を反射する反射膜と、を備える、
ことを特徴とする。
【００１０】
前記反射膜の屈折率は前記透光部材の屈折率よりも大きい、
こととしてもよい。
【００１１】
前記透光部材の屈折率と前記反射膜の屈折率との差が０．３以上である、
こととしてもよい。
【００１２】
前記反射膜の材料は、ＴｉＯ２、ＺｎＯ、Ｔａ２Ｏ５、Ｎｂ２Ｏ５、ＺｒＯ２、ＨｆＯ２及びＡｌ２Ｏ３からなる群から選択された１種の材料である、
こととしてもよい。
【００１３】
前記発光体は、青色光を発する発光ダイオード素子と前記青色光に励起されて蛍光を発する蛍光体とを備える、
こととしてもよい。
【００１４】
前記蛍光体は、赤色及び緑色の蛍光を発する、
こととしてもよい。
【００１５】
前記蛍光体は、黄色の蛍光を発する、
こととしてもよい。
【００１６】
前記透光部材は砲弾型の形状を有する、
こととしてもよい。
【００１７】
前記透光部材は、１又は複数の層を有しており、その最外層はシリコーン樹脂から形成される、
こととしてもよい。
【００１８】
上記目的を達成するため、本発明の第２の観点に係る発光装置の製造方法は、
発光素子を塔載する塔載工程と、
前記発光素子からの光によって励起され蛍光を発する蛍光体を含有する透光部材で前記発光素子を封止する封止工程と、
前記発光素子に発光させ、前記蛍光との混合光の色度を測定する測定工程と、
測定された色度に基づいて、前記透光部材上に、透光性を有するとともに前記混合光のうち所定の波長の光を反射する反射膜を形成する反射膜形成工程と、を備える、
ことを特徴とする。
【００１９】
前記反射膜をＡＬＤ（Atomic Layer Deposition）法により形成する、
こととしてもよい。
【００２０】
前記封止工程によって形成された複数個の封止体を同一の処理室内に設置し前記反射膜形成工程に供する、
こととしてもよい。
【００２１】
前記封止工程によって形成された封止体を処理室内に設置し、前記測定工程と前記反射膜形成工程とを同一の前記処理室内にて行う、
こととしてもよい。
【００２２】
前記反射膜をスパッタリング法又はＣＶＤ（Chemical Vapor Deposition）法により形成する、
こととしてもよい。
【００２３】
上記目的を達成するため、本発明の第３の観点に係る発光装置の色度調整方法は、
発光体が発する複数色の混合光を出射し、出射面に透光部材が形成された発光装置の色度調整方法であって、
前記発光装置が出射する光の色度を測定し、
前記色度に基づいて、前記透光部材の表面に、透光性を有するとともに前記発光体が発する光のうち所定の波長の光を反射する反射膜を形成する、
ことを特徴とする。
【発明の効果】
【００２４】
本発明によれば、非平坦又は平坦な表面において外形への影響が小さい構造にて所望の色度が得られる発光装置、発光装置の製造方法及び発光装置の色度調整方法を提供することができる。
【図面の簡単な説明】
【００２５】
【図１】本発明の第１実施形態に係る発光装置を示す断面図である。
【図２】図１に示す発光装置の製造方法を示すフローチャートである。
【図３】（ａ），（ｂ）は、発光装置の製造工程を示す断面図である。
【図４】（ａ），（ｂ）は、図３に引き続き発光装置の製造工程を示す断面図である。
【図５】図４に引き続き発光装置の製造工程を示す断面図である。
【図６】図５の製造工程の変形例を示す断面図である。
【図７】図５に引き続き発光装置の製造工程を示す模式図である。
【図８】（ａ）〜（ｃ）は、発光装置の色度（ｘ，ｙ）をプロットしたグラフである。
【図９】図７に引き続き発光装置の製造工程を示す模式図である。
【図１０】（ａ）〜（ｃ）は、本発明の第２実施形態に係る発光装置の製造方法の一工程を示す模式図である。
【図１１】本発明の第３実施形態に係る発光装置の製造方法の一工程を示す模式図である。
【図１２】本発明の第４実施形態に係る発光装置を示す断面図である。
【図１３】図１２に示す発光装置の製造方法の一工程を示す模式図である。
【図１４】本発明の第５実施形態に係る発光装置の製造方法の一工程を示す模式図である。
【図１５】図１４に引き続き発光装置の製造工程を示す模式図である。
【発明を実施するための形態】
【００２６】
以下、本発明の実施形態について、図面を参照して説明する。
【００２７】
（第１実施形態）
図１に本実施形態に係る発光装置１０を示す。発光装置１０は、導電体１２ａ，１２ｂと、ＬＥＤ素子１３と、ワイヤ１４ａ，１４ｂと、封止樹脂１５と、蛍光体１６と、透明樹脂１７と、透明膜１８と、を備える、いわゆる砲弾型の発光装置である。
【００２８】
導電体１２ａ，１２ｂは、互いに離隔して配置されている。導電体１２ａ，１２ｂは、それぞれ一方の端部が外部に露出し、他方の端部は透明樹脂１７にて封止されている。導電体１２ｂの他方の端部、即ちＬＥＤ素子１３が実装される側には、逆円錐台形状又は逆角錐台形状の凹部である反射部１９が形成されている。
【００２９】
ＬＥＤ素子１３は、電流の印加により青色光を発する発光素子である。ＬＥＤ素子１３は、その表面に後述のように２つの電極１３ａ，１３ｂが設けられたチップ状の素子として形成されている。
【００３０】
ワイヤ１４ａ，１４ｂは、ＬＥＤ素子１３の２つの電極と導電体１２ａ，１２ｂとをそれぞれ電気的に接続する。ワイヤ１４ａ，１４ｂは、例えばＡｕなどの金属材料を用いて製造することができる。
【００３１】
封止樹脂１５は、ＬＥＤ素子１３の上面及び側面を封止するように反射部１９内に満たされ、図示の上方に向けて凸部となる曲面をもって形成されている。封止樹脂１５は、密着性、耐熱性及び透光性を有する材料から製造される。例えば、エポキシ樹脂やシリコーン樹脂などが用いられる。
【００３２】
蛍光体１６は、封止樹脂１５内に分散するように分布している。蛍光体１６は、ＬＥＤ素子１３からの光により励起されて蛍光を発する。本実施形態における蛍光体１６は赤色の蛍光体と緑色の蛍光体との２種類が用いられている。
【００３３】
透明樹脂１７は、封止樹脂１５の全体を覆うように形成されており、ほぼ半球状をなしている。この形状により、発光装置１０が発する光はほぼ半球状に拡がることとなる。透明樹脂１７は透光性を有しており、封止樹脂１５と同様にエポキシ樹脂やシリコーン樹脂等から製造される。本実施形態ではシリコーン樹脂から形成されている。
【００３４】
透明膜１８は、透明樹脂１７の表面に形成された薄膜である。透明膜１８の屈折率は透明樹脂１７の屈折率よりも大きく、本実施形態では、透明樹脂１７としてシリコーン樹脂が、透明膜１８の材料としてＴｉＯ２が用いられる。
【００３５】
透明膜１８には、透光性があり、波長４５０ｎｍにおける屈折率が１．７以上の材料を用いることが望ましい。透明膜１８の波長４５０ｎｍにおける屈折率が１．９以上であれば更に好ましく、所定の波長の光を反射する効果が高まる。あるいは、透明膜１８と透明樹脂１７の屈折率差を０．３以上とすることが望ましい。透明膜１８と透明樹脂１７の屈折率差は０．５以上であれば更に好ましい。透明膜１８と透明樹脂１７の屈折率差が大きいことにより、色度の調整幅を大きくすることができる。透明膜１８の屈折率は３．０を上限とすればよい。容易に準備できる材料として、透明膜１８の屈折率は２．６を上限としてもよい。透明膜１８は透明無機膜であってもよい。透明無機膜を用いることにより、上記屈折率差を得ることができる。またはＴｉ等の金属を添加することにより屈折率を高めた樹脂材料であってもよい。比較例として、シリコーン樹脂にＳｉＯ２膜を形成した場合、色度は変化するが変化量が小さい。シリコーン樹脂にＡｌ２Ｏ３膜を形成した場合、ＳｉＯ２膜形成時に比較して色度変化量が十分に大きく、生産装置として色度調整する場合には、透明膜１８と透明樹脂１７の屈折率差を０．３以上とすることが望ましい。
【００３６】
また、透明膜１８の厚みは１００ｎｍ以下とすることが望ましい。厚みが１００ｎｍ以下であることにより、光束の低下を微小とすることができる。より好ましくは透明膜１８の厚みは５０ｎｍ以下であってもよい。更に、透明樹脂１７にシリコーン樹脂のような線膨張係数の大きい材料を用いる場合には、成膜により樹脂膜に熱履歴が生じる場合があるが、透明膜１８の厚みが小さいことにより熱履歴の影響を低減できる。
【００３７】
次に、本発明に係る発光装置１０の動作について説明する。
【００３８】
発光装置１０に所定の電流が印加されると、ＬＥＤ素子１３は青色光を発する。その青色光によって蛍光体１６が励起され、赤色と緑色の光を発する。これにより、ＬＥＤ素子１３からの青色光並びに蛍光体１６からの赤色光及び緑色光が混合し、擬似白色光として封止樹脂１５、透明樹脂１７及び透明膜１８を透過して外部に出射される。
【００３９】
このとき、透明膜１８によって光の一部が反射され外部には出射されない。具体的には、青色光の一部が透明膜１８から透明樹脂１７の内部に向けて反射することとなる。これにより、透明膜１８から出射される白色光は、透明樹脂１７を透過する光に比べて、色度のバランスがやや赤色及び緑色が強くなる方向に変化する。透明膜１８によって反射される光の波長範囲及び反射率は透明膜１８と透明樹脂１７との屈折率差、及び透明膜の厚みにより異なるため、調整色度にあわせて透明膜の材料及び厚みを決定すればよい。
【００４０】
次に、本実施形態に係る発光装置１０の製造方法について、図２のフローチャートに従って説明する。以下、図面は各製造工程を説明するため概略図であり寸法通りでない。
【００４１】
まず、ＬＥＤ素子１３を導電体１２ａ，１２ｂ上に実装する（ステップＳ１０）。図３（ａ）に示すように、導電体１２ａと凹部（反射部１９）を有する導電体１２ｂとを所定の位置に配置しておく。導電体１２ｂの反射部１９の底面にＬＥＤ素子１３を電極１３ａ，１３ｂが上になるように搭載する。次いで、図３（ｂ）に示すように、ボンディング装置３１を使用して、ＬＥＤ素子１３の電極１３ａと導電体１２ａとをワイヤ１４ａにて電気的に接続する。同様に、ＬＥＤ素子１３の電極１３ｂを導電体１２ｂにワイヤ１４ｂにて電気的に接続する。
【００４２】
続いて、蛍光体及び封止樹脂を充填する（ステップＳ２０）。ここでは、図４（ａ）に示すように、ワイヤ１４ａ，１４ｂが接続されたＬＥＤ素子１３を封止するように、封止樹脂１５及び蛍光体１６の混合体を充填装置（図４（ａ）ではノズル３２のみ表示）によって導電体１２ｂの凹部に充填する。その後、図４（ｂ）に示すように、封止樹脂１５がほぼ球面状の外形をなす状態にて、封止樹脂１５を硬化させる（ステップＳ３０）。
【００４３】
続いて、先の工程での封止樹脂１５による封止体と、露出しているワイヤ１４ａ，１４ｂと、導電体１２ａ，１２ｂの一部をさらに封止する（ステップＳ４０）。
【００４４】
まず、図５に示すように、導電体１２ａ，１２ｂの先端部が上になるようにモールド型３３に設置する。例えば金属から製造されるモールド型３３は、透明樹脂１７となる部分の形状に合わせて凹部が形成されている。その凹部に、封止樹脂１５による封止体が入るようにし、図示しない支持手段によってモールド型３３の凹部の入口にて係止されるようにする。次いで、充填装置（図５ではノズル３４のみ表示）を使用して、モールド型３３の所定の入口から凹部内に透明樹脂１７を充填する。図５では透明樹脂１７がほぼ全量充填された状態である。従って、導電体１２ａ，１２ｂの先端部は透明樹脂１７によってモールドされずに露出している。その後、モールドした透明樹脂１７を硬化させる。本明細書では、この状態を後述の半完成品１００とする。
【００４５】
なお、図６に示すように複数の発光装置を同時に形成してもよい。この場合、図６におけるモールド型３３には複数の凹部が設けられており、充填装置のノズル３４によって順次凹部に透明樹脂１７を充填することができる。図３及び図４に示す工程においても複数同時処理すればよい。
【００４６】
続いて、ＬＥＤ発光装置の色度を調整する（ステップＳ５０）。この工程では、まず半完成品１００に対して図７に示すような構成で色度を測定する。
【００４７】
光特性測定装置４０は、光特性測定室４１、電源４２、プローブ４３、測定装置４４及び制御部４８を備える。
【００４８】
半完成品１００を光特性測定室４１内に設置し、導電体１２ａ，１２ｂを電源４２に接続する。光特性測定室４１内の半完成品１００の透明樹脂１７の上方にはプローブ４３を設ける。プローブ４３は、半完成品１００からの光を検出する受光体である。本実施形態ではプローブ４３はボウル状の形状を有しており、その内面が半完成品１００の透明樹脂１７に対向している。プローブ４３は、測定装置４４に接続されている。測定装置４４は、プローブ４３が検出した光を測定し、図８のようなＣＩＥ（国際照明委員会）−ＸＹＺ表色系に基づき色度（ｘ，ｙ）として利用される測定結果を出力する装置である。制御部４８は、ＣＰＵ（Central Processing Unit）、ＲＡＭ（Rondom Access Memory）及びＲＯＭ（Read Only Memory）等から構成されており、光特性測定装置４０の動作全般を制御する。実施例ではボウル状のプローブにより全方向の光を受光するが、指定角度方向の光を受光してもよい。あるいは移動可能なプローブを用いて各角度方向の光をそれぞれ受光してもよい。なお、本工程においては色度と同時に全光束を測定するが、色度、全光束に限らず、各種光特性を測定することとしてもよい。
【００４９】
図７における色度測定による結果は、図８（ａ）〜（ｃ）の例えば×印にてプロットされる。図８（ａ）〜（ｃ）では、例として９個の発光装置に対して測定結果がプロットされている。各発光装置にはそれぞれ１〜９のサンプル番号を付し、同図には測定結果と対応サンプル番号を示す。この結果が、発光装置としての所定の合格範囲内であれば問題ないが、図８（ａ）の×印の例はいずれも青色が強く色度は合格範囲から外れているものとする。
【００５０】
色度が合格範囲外である半完成品１００に対して、図９に示すＡＬＤ装置５０を用いて、ＡＬＤ（Atomic Layer Deposition：原子層堆積）法により透明樹脂１７の表面に透明膜１８を形成する。なお、ＡＬＤ法には例えば熱ＡＬＤ法及びＰＥ−ＡＬＤ（Plasma Enhanced Atomic Layer Deposition）法を使用することができる。特に、本明細書で説明するような発光装置においては、比較的低温度でかつ緻密な層を形成することができるＰＥ−ＡＬＤ法が好ましい。
【００５１】
本実施形態では透明膜１８の材料としてＴｉＯ２を使用する。ＴｉＯ２による透明膜１８は、シリコーン樹脂から形成された透明樹脂１７の材料の屈折率（約１．４１）よりも高い約２．４２の屈折率を有しており、短波長側の光、すなわち本実施形態では青色の光を反射する反射膜として機能することで、発光装置１０として外部に出射される光の色度を長波長側に変化させる効果を有する。その効果は、図８（ａ）の×印に示す色度の測定結果に基づいて、透明膜１８の膜厚によって調整される。
【００５２】
透明膜１８の形成はＡＬＤ装置５０を使用して行う。ＡＬＤ装置５０は、成膜室５１と、給気部５２と、排気装置５３と、制御部５８と、を備える。給気部５２及び排気装置５３は成膜室５１に連設されている。制御部５８は、ＣＰＵ、ＲＡＭ及びＲＯＭ等から構成されており、ＡＬＤ装置５０の動作全般を制御する。
【００５３】
透明膜１８の成膜工程は概略以下の通りである。まず、半完成品１００を成膜室５１内の所定の位置に設置して、給気部５２からＴｉを含む原料ガスを成膜室５１内に供給する。実施例ではチタンテトライソプロポキシド（ＴＴＩＰ）を用いたが原料ガスの種類はこれに限定されない。Ｔｉ原子を半完成品１００の表面に吸着させた後に、原料ガスを排気装置５３によってパージする。その後、酸化ガスを成膜室５１内に供給し半完成品１００のＴｉ原子を酸化させてＴｉＯ２を形成する。酸化ガスを成膜室５１からパージした後、所望の膜厚になるまで、上記サイクルを継続する。本実施の形態ではサンプル番号１〜３の発光装置に１０ｎｍのＴｉＯ２を、サンプル番号４〜６の発光装置に２０ｎｍのＴｉＯ２を、サンプル番号７〜９の発光装置に３０ｎｍのＴｉＯ２を形成した。
【００５４】
半完成品１００に対する透明膜１８の形成が終了した後、当該半完成品１００に対して図７の光特性測定装置４０を使用して色度の再測定を行う。図８（ａ）〜（ｃ）の□印が再測定の結果を示す。図８（ａ）は１０ｎｍのＴｉＯ２を形成した際の色度変化を、図８（ｂ）は２０ｎｍのＴｉＯ２を形成した際の色度変化を、図８（ｃ）は３０ｎｍのＴｉＯ２を形成した際の色度変化を示す。×印同様に、□印にもそれぞれサンプル番号を示しており、同一サンプル番号の印に着目すると×印からそれぞれ□印へ色度が変化していることがわかる。これは青色が透明膜１８で反射されることによって青色の成分が減少し、出射光全体としては長波長側の赤色及び緑色が比較的強くなることを意味する。また、透明膜１８の厚みが大きいほど色度変化が大きく、膜厚を調整することで色度調整ができることがわかる。
【００５５】
図８（ａ）の□印にプロットされることで発光装置としての色度が合格範囲内となり、これによって図１に示す発光装置１０が完成する。
【００５６】
実際に色度が合格範囲内となった発光装置１０の全光束を測定した結果、１０ｎｍのＴｉＯ２を形成したサンプル番号１〜３の発光装置の平均変化率は-１．４％、２０ｎｍのＴｉＯ２を形成したサンプル番号４〜６の発光装置の平均変化率は-３．１％、３０ｎｍのＴｉＯ２を形成したサンプル番号７〜９の発光装置の変化率は-４．２％であった。透明膜１８の形成前と比較して光束変化量は極わずかであり、色度調節を可能としながら全光束低下を微小に抑えるという従来にない効果を奏することできた。
【００５７】
同様に、Ｎｂを含む原料ガスを供給してＮｂ２Ｏ５膜を形成したサンプルと、Ｔａを含む原料ガスを供給してＴａ２Ｏ５膜を形成したサンプルを準備し、色度測定及び全光束測定を実施した結果、いずれも全光束低下を抑えながら色度が変化することを確認した。
【００５８】
本実施形態では、発光装置の半完成品１００に対して透明樹脂１７の表面に透明膜１８を形成する。透明膜１８の膜厚は数十ｎｍ程度で非常に薄いため、発光装置の外形に与える影響が非常に小さい。また、本実施形態のようなＡＬＤ法によれば原子層を１層ずつ成膜できるため、膜厚の制御が容易であり、且つ均一性の高い膜を形成することができる。従って、製造ラインに色度調整工程を追加することで、製品の歩留まりを向上させることができる。また、半完成品１００の製造工程において、最終製品に要求される色度と異なる目標色度に設定し、色度調整工程で所望の色度に追い込む構成とすれば、更に製品の歩留まりを向上させることができる。例えば、色度座標におけるｘ値又はｙ値を、最終製品に要求される色度よりも小さい値に目標設定して半完成品１００を成形し、それぞれに必要な膜厚のＴｉＯ２膜を成膜してｘ値又はｙ値を増加させればよい。
【００５９】
なお、本実施形態では透明膜１８が形成されていない状態の発光装置を便宜上半完成品１００として説明しているが、いわゆる完成品の発光装置に対しても色度の調整が可能である。つまり、所定の色度調整効果を有する透明膜を追加的に成膜することによって、外形への影響を抑制しながら所望の色度を実現することができる。以上のように、本実施形態によれば、表面が非平坦面であっても均一で外形への影響が小さい色度調整層（透明膜１８）を有する発光装置、発光装置の製造方法及び発光装置の色度調整方法を提供することができる。
【００６０】
（第２実施形態）
第１実施形態ではＡＬＤ法により透明膜１８を成膜したが、本実施形態の如くスパッタリング法又はＣＶＤ（Chemical Vapor Deposition：化学気相成長）法によっても好適な透明膜１８を形成することができる。
【００６１】
図１０（ａ）に示すように、スパッタリング装置６０は、成膜室６１と、給気部６２と、排気装置６３と、ターゲット６４ａ，６４ｂと、電源６５と、制御部６８と、を備える。給気部６２及び排気装置６３は、成膜室６１に連設されている。ターゲット６４ａ，６４ｂは、成膜室６１内の所定の位置に配置されており、電源６５に接続されている。制御部６８は、ＣＰＵ、ＲＡＭ及びＲＯＭ等から構成されており、スパッタリング装置６０の動作全般を制御する。
【００６２】
まず、給気部６２及び排気装置６３が連設された成膜室６１内の所定の位置に半完成品１００を設置する。半完成品１００の上方にて透明膜１８の材料となるＴｉから形成された２つのターゲット６４ａ，６４ｂを互いに対向するように配置しておく。すなわち、ターゲット６４ａ，６４ｂはそれぞれ半完成品１００の斜め上方となるような配置とすることが好ましい。
【００６３】
そして、成膜室６１内を例えばＯ２とＡｒとの混合雰囲気としてターゲット６４ａ，６４ｂに所定の電圧を印加し、半完成品１００に対してスパッタリングを行う。これにより半完成品１００上に透明膜１８が形成される。実施例はＴｉターゲットを用いるが、ＴｉＯ２ターゲットを用いたＲＦ(Radio Frequency：高周波)スパッタリングによりＴｉＯ２膜を形成してもよい。ＴｉＯ２ターゲットを用いた場合、成膜レートが遅く、膜厚制御が容易となる利点もある。所定の膜厚まで透明膜１８を形成した後、第１実施形態と同様に色度の測定を行って合格範囲内であることを確認することで、発光装置１０が完成する。
【００６４】
透明膜１８の形成には、図１０（ｂ）に示すように複数ターゲットを備えるスパッタリング装置６０を用いてもよい。図１０（ｂ）では、例としてターゲット６４及び電源６５の組み合わせが３組図示されている。砲弾型の半完成品１００の上面及び側面にそれぞれターゲット６４を対面させることにより、半完成品１００の全面に均一な透明膜１８を形成することができる。均一な膜を形成する目的で半完成品１００又はターゲット６４を成膜中回転駆動させてもよい。実施例ではＺｎＯをターゲットとするＲＦスパッタリングを実施し、ＺｎＯからなる透明膜１８を形成した。ＴｉＯ２同様全光束の低下を抑えながら色度が変化することを確認した。
【００６５】
また、図１０（ｃ）に示すように成膜室５１、給気部５２、排気装置５３及び制御部５８を備えるＣＶＤ装置５５を用いてもよい。実施例では、給気部５２からチタンテトライソプロポキシド（ＴＴＩＰ）、アルゴン、酸素を成膜室５１内に供給し、ＴｉＯ２透明膜１８をＣＶＤ法にて形成した。Ｔｉを含む原料ガス、酸素、及び希ガスを供給するものであればガス種は実施例に限られない。
【００６６】
（第３実施形態）
第１実施形態では、１つの半完成品１００に対して透明膜１８を成膜する例について説明した。この他にも、本実施形態のように複数の半完成品１００をまとめてＡＬＤ法によって透明膜１８を成膜することとしてもよい。
【００６７】
図１１に示すように、例えば１０個の半完成品１００が成膜室５１内の所定の位置に並べて設置されている。この状態で、第１実施形態と同様に、給気部５２及び排気装置５３を使用して成膜室５１内に原料ガス及び酸化ガスをそれぞれ供給／パージする。これにより、透明膜１８が半完成品１００の表面に形成される。所望の膜厚になるまで繰り返しこのサイクルを継続する。本実施形態は、複数の半完成品１００の色度を予め測定してグループ分けし、等しい色度範囲の半完成品１００を同時に処理する構成とする。色度範囲の等しい半完成品１００を同時処理することにより、同じ厚みの透明膜１８を成膜することで、複数を同時に合格範囲の色度に揃えることができる。
【００６８】
ＡＬＤ法を用いることにより、ガスによって複数の半完成品１００に対しても均一性の高い透明膜１８を形成することができるので、ＬＥＤ発光装置のような量産品に対して特に効果的である。なお、図示では半完成品１００が１０個の例を示したが、ＡＬＤ装置５０の仕様や半完成品１００の大きさ、透明膜１８の成膜条件により１度の処理に供することのできる個数は適宜決定される。
【００６９】
（第４実施形態）
第１実施形態では砲弾型の発光装置１０を例として説明したが、発光装置の形状はこれには限られない。例えば、本実施形態の如く表面実装型の発光装置も用いることができる。
【００７０】
図１２に示すように、発光装置２０は、基板２１、導電体２２ａ，２２ｂ、ＬＥＤ素子２３、ワイヤ２４ａ，２４ｂ、封止樹脂２５、蛍光体２６及び透明膜２８を備える。
【００７１】
樹脂、セラミック等から形成された基板２１の一方の表面に逆円錐台形状又は逆角錐台形状の凹部である反射部２９が形成されている。反射部２９の底面上にＬＥＤ素子２３が塔載されている。従って、発光装置２０からの出射光は、反射部２９の傾斜面の角度に従って拡がることとなる。
【００７２】
導電体２２ａ，２２ｂは基板２１にモールドされる等の方法で固定されており、反射部２９の底面及び基板２１の外部に導電体２２ａ，２２ｂの一部が露出している。ＬＥＤ素子２３の２つの電極はそれぞれワイヤ２４ａ，２４ｂによって導電体２２ａ，２２ｂと電気的に接続されている。
【００７３】
蛍光体２６が分布した封止樹脂２５は、ＬＥＤ素子２３を封止するとともに、基板２１に形成された反射部２９内に充填されている。ＬＥＤ素子２３、封止樹脂２５及び蛍光体２６はそれぞれ第１実施形態におけるＬＥＤ素子１３、封止樹脂１５及び蛍光体１６と同様のものを使用することができる。
【００７４】
本実施形態では、封止樹脂２５の表面及びその周囲の基板２１の表面は同一平面であり、その同一平面上に透明膜２８が形成されている。本実施形態では第１実施形態における透明樹脂１７に相当する部分が形成されていないが、封止樹脂２５上に別途透明樹脂が形成されその上に透明膜２８が形成されていてもよい。
【００７５】
次に、本実施形態に係る発光装置２０の製造方法のうち、特に透明膜２８の形成工程について説明する。
【００７６】
本実施形態における透明膜２８の形成は、図１３に示すように、スパッタリング装置６０を使用するスパッタリング法によって行う。なお、前述の実施形態と同様の機能を有する構成物については同一の符号を付す（以下同様）。
【００７７】
まず、給気部６２及び排気装置６３が連設された成膜室６１内の所定の位置に半完成品２００を設置する。ここで、半完成品２００は、発光装置１０に対する半完成品１００と同様に、発光装置２０のうち透明膜２８が形成されていないものを指す。
【００７８】
成膜室６１内の半完成品２００の上方には、ターゲット６４が半完成品２００に対向して設けられている。ターゲット６４は、第２実施形態の場合と同様に、Ｔｉから形成されている。そして、ターゲット６４は電源６５に接続されている。
【００７９】
この状態で、成膜室６１内を例えばＯ２とＡｒとの混合雰囲気としてターゲット６４に所定の電圧を印加し、半完成品２００に対してスパッタリングを行う。これによりＴｉＯ２膜が形成され、図１３に示す透明膜２８となる。透明膜２８の膜厚は、第１実施形態と同様に色度測定の結果に基づいて定められる。
【００８０】
このように、表面が平面状である表面実装型の発光装置２０の場合には、図１３に示すような単ターゲット型のスパッタリング法を用いることができる。なお、発光装置の表面の形状等の条件によっては、前述の実施形態のようなＡＬＤ法、スパッタリング法又はＣＶＤ法によって透明膜２８を形成することとしてもよい。
【００８１】
（第５実施形態）
第１実施形態では、半完成品１００の色度の測定工程と透明膜１８の形成工程とをそれぞれ別の光特性測定装置４０及びＡＬＤ装置５０を用いて行った。この他にも本実施形態のように、両者の装置の機能を１つの室内で行うこととしてもよい。
【００８２】
図１４に示すように、本実施形態では、光特性測定装置４０の機能とＡＬＤ装置５０の機能とを１つの処理室７１について行うハイブリッド型成膜装置７０を用いる。したがって、本実施形態では、半完成品１００を移動させることにより、色度の測定と透明膜の成膜を実施させる。
【００８３】
処理室７１内の所定の位置に、半完成品１００を設置する。半完成品１００の上方にはプローブ４３が配置されている。本実施形態では、半完成品１００はアーム４６に固定されている。駆動機構４５によって、半完成品１００を図示の位置から左右方向に移動することが可能である。なお、アーム４６に半完成品１００を固定しておき、駆動機構４５に対するアーム４６の移動によって半完成品１００を左右方向に移動させることとしてもよい。また、制御部７８は、ＣＰＵ、ＲＡＭ及びＲＯＭ等から構成されており、ハイブリッド型成膜装置７０の動作全般を制御する。
【００８４】
色度の測定においては、図１４に示すように、プローブ４３が半完成品１００の上方、すなわち光の出射方向に対面する位置に配置される。そして、第１実施形態と同様に、電源４２、プローブ４３及び測定装置４４を用いて半完成品１００の色度が測定される。
【００８５】
続いて、透明膜１８の形成工程では図１５に示すように半完成品１００をプローブ４３から離隔した位置に移動させることとする。図示していないが、プローブ４３を原料ガス等から保護するためのシールド等を設けることとしてもよい。図１５の状態で、給気部５２及び排気装置５３を用いて第１実施形態と同様にＡＬＤ法によって半完成品１００の表面に透明膜１８が形成される。
【００８６】
その後、再び半完成品１００を図１４の位置に戻し、色度を再度測定する。色度が合格範囲内となることで、発光装置１０が完成する。
【００８７】
本実施形態のような構成とすることにより、色度の測定工程、透明膜の形成工程、及び膜形成後の色度の再測定工程を１つの処理装置で実施できる。これにより、工程の時間短縮及びコストの低減を図ることができる。図１４及び図１５では１つの半完成品１００に対して透明膜１８を成膜する例について説明したが、複数の半完成品を同時に処理してもよい。
【００８８】
なお、この発明は上述した実施形態や具体例に限定されず、種々の変形及び応用が可能である。
【００８９】
例えば、上述の各実施形態では透明膜の材料としてＴｉＯ２、ＺｎＯ、Ｔａ２Ｏ５、Ｎｂ２Ｏ５を使用したが、その他にＺｒＯ２、ＨｆＯ２等の高屈折率材料を使用することができる。各実施形態及び比較例で使用した材料の、波長４５０ｎｍにおける屈折率を実測した結果、ＴｉＯ２２．４、ＺｎＯ１．９、Ｔａ２Ｏ５２．２、Ｎｂ２Ｏ５２．４、ＺｒＯ２２．１、ＨｆＯ２２．０、ＳｉＯ２１．５、Ａｌ２Ｏ３１．７であった。
【００９０】
上述の各実施形態では半完成品に透明膜を成膜する構成を示したが、色度が合格範囲から外れている不良品に対して、第１乃至第５実施形態を実施することができる。上述の各実施形態における半完成品を不良品に置き換えればよいため、詳細な説明は省略する。完成品であるが色度が合格範囲から外れている不良品に対して、第１乃至第５実施形態を用いて色度を調整することにより、不良品として従来廃棄していた製品を救済することができる。ＬＥＤ発光装置製造ラインの最終工程に本実施形態による色度調整工程を設けることにより、製造ラインにおける良品率を向上させることができる。
【００９１】
また、上述の各実施形態では、いわゆる砲弾型及び表面実装型のＬＥＤ発光装置についての透明膜の形成について説明したが、ＬＥＤ発光装置の形状についてはこれらに限られるものではない。当該形状等の条件に応じて、ＰＥ−ＡＬＤ法、ＣＶＤ法、対向スパッタリング法、複数ターゲット型のスパッタリング法及び単ターゲット型のスパッタリング法を適宜用いることができる。
【００９２】
また、上述の各実施形態では、青色のＬＥＤ素子並びに赤色及び緑色の蛍光体の組み合わせとして説明した。この他にも、青色のＬＥＤ素子及び黄色の蛍光体の組み合わせや、青色、赤色及び緑色のＬＥＤ素子等を組み合わせるマルチチップ方式の発光装置に本明細書の製造方法、特に色度調整方法を適用することとしてもよい。
【００９３】
また、発光装置には例えばヒートシンク等の部品が一体として形成されていてもよい。
【符号の説明】
【００９４】
１０，２０  発光装置
２１  基板
１２ａ，１２ｂ，２２ａ，２２ｂ  導電体
１３，２３  ＬＥＤ素子
１３ａ，１３ｂ  電極
１４ａ，１４ｂ，２４ａ，２４ｂ  ワイヤ
１５，２５  封止樹脂
１６，２６  蛍光体
１７  透明樹脂
１８，２８  透明膜
１９，２９  反射部
３１  ボンディング装置
３２，３４  ノズル
３３  モールド型
４０  光特性測定装置
４１  光特性測定室
４２，６５  電源
４３  プローブ
４４  測定装置
４５  駆動機構
４６  アーム
４８，５８，６８，７８  制御部
５０  ＡＬＤ装置
５１，６１  成膜室
５２，６２  給気部
５３，６３  排気装置
５５  ＣＶＤ装置
６０  スパッタリング装置
６４，６４ａ，６４ｂ  ターゲット
７０  ハイブリッド型成膜装置
７１  処理室
１００，２００  半完成品
【図１】
2014056849.tif 000003
【図２】
2014056849.tif 000004
【図３】
2014056849.tif 000005
【図４】
2014056849.tif 000006
【図５】
2014056849.tif 000007
【図６】
2014056849.tif 000008
【図７】
2014056849.tif 000009
【図８】
2014056849.tif 000010
【図９】
2014056849.tif 000011
【図１０】
2014056849.tif 000012
【図１１】
2014056849.tif 000013
【図１２】
2014056849.tif 000014
【図１３】
2014056849.tif 000015
【図１４】
2014056849.tif 000016
【図１５】
2014056849.tif 000017
【手続補正書】
【提出日】平成24年11月2日(2012.11.2)
【手続補正１】
【補正対象書類名】明細書
【補正対象項目名】０００９
【補正方法】変更
【補正の内容】
【０００９】
上記目的を達成するため、本発明の第１の観点に係る発光装置は、
複数色の光を混合して発する発光体と、
前記発光体を封止するように形成され、透光性を有する透光部材と、
前記透光部材上に形成され、透光性を有するとともに前記発光体からの前記光のうち所定の波長の光を反射する反射膜と、を備え、
前記反射膜の屈折率は前記透光部材の屈折率よりも大きい、
ことを特徴とする。
【手続補正２】
【補正対象書類名】明細書
【補正対象項目名】００１０
【補正方法】削除
【補正の内容】
【手続補正３】
【補正対象書類名】明細書
【補正対象項目名】００１７
【補正方法】変更
【補正の内容】
【００１７】
前記透光部材は、１又は複数の層を有しており、その最外層はシリコーン樹脂から形成される、
こととしてもよい。
また、前記反射膜の膜厚が１００ｎｍ以下である、
こととしてもよい。
【手続補正４】
【補正対象書類名】明細書
【補正対象項目名】００１８
【補正方法】変更
【補正の内容】
【００１８】
上記目的を達成するため、本発明の第２の観点に係る発光装置の製造方法は、
発光素子を塔載する塔載工程と、
前記発光素子からの光によって励起され蛍光を発する蛍光体を含有する透光部材で前記発光素子を封止する封止工程と、
前記発光素子に発光させ、前記蛍光との混合光の色度を測定する測定工程と、
測定された色度に基づいて、前記透光部材上に、透光性と前記透光部材の屈折率よりも大きい屈折率とを有するとともに前記混合光のうち所定の波長の光を反射する反射膜を形成する反射膜形成工程と、を備える、
ことを特徴とする。
【手続補正５】
【補正対象書類名】明細書
【補正対象項目名】００２３
【補正方法】変更
【補正の内容】
【００２３】
上記目的を達成するため、本発明の第３の観点に係る発光装置の色度調整方法は、
発光体が発する複数色の混合光を出射し、出射面に透光部材が形成された発光装置の色度調整方法であって、
前記発光装置が出射する光の色度を測定し、
前記色度に基づいて、前記透光部材の表面に、透光性と前記透光部材の屈折率よりも大きい屈折率とを有するとともに前記発光体が発する光のうち所定の波長の光を反射する反射膜を形成する、
ことを特徴とする。
【手続補正６】
【補正対象書類名】特許請求の範囲
【補正対象項目名】全文
【補正方法】変更
【補正の内容】
【特許請求の範囲】
【請求項１】
複数色の光を混合して発する発光体と、
前記発光体を封止するように形成され、透光性を有する透光部材と、
前記透光部材上に形成され、透光性を有するとともに前記発光体からの前記光のうち所定の波長の光を反射する反射膜と、を備え、
前記反射膜の屈折率は前記透光部材の屈折率よりも大きい、
ことを特徴とする発光装置。
【請求項２】
前記透光部材の屈折率と前記反射膜の屈折率との差が０．３以上である、
ことを特徴とする請求項１に記載の発光装置。
【請求項３】
前記反射膜の材料は、ＴｉＯ２、ＺｎＯ、Ｔａ２Ｏ５、Ｎｂ２Ｏ５、ＺｒＯ２、ＨｆＯ２及びＡｌ２Ｏ３からなる群から選択された１種の材料である、
ことを特徴とする請求項１又は２に記載の発光装置。
【請求項４】
前記発光体は、青色光を発する発光ダイオード素子と前記青色光に励起されて蛍光を発する蛍光体とを備える、
ことを特徴とする請求項１乃至３のいずれか１項に記載の発光装置。
【請求項５】
前記蛍光体は、赤色及び緑色の蛍光を発する、
ことを特徴とする請求項４に記載の発光装置。
【請求項６】
前記蛍光体は、黄色の蛍光を発する、
ことを特徴とする請求項４に記載の発光装置。
【請求項７】
前記透光部材は砲弾型の形状を有する、
ことを特徴とする請求項１乃至６のいずれか１項に記載の発光装置。
【請求項８】
前記透光部材は、１又は複数の層を有しており、その最外層はシリコーン樹脂から形成される、
ことを特徴とする請求項１乃至７のいずれか１項に記載の発光装置。
【請求項９】
前記反射膜の膜厚が１００ｎｍ以下である、
ことを特徴とする請求項１乃至８のいずれか１項に記載の発光装置。
【請求項１０】
発光素子を塔載する塔載工程と、
前記発光素子からの光によって励起され蛍光を発する蛍光体を含有する透光部材で前記発光素子を封止する封止工程と、
前記発光素子に発光させ、前記蛍光との混合光の色度を測定する測定工程と、
測定された色度に基づいて、前記透光部材上に、透光性と前記透光部材の屈折率よりも大きい屈折率とを有するとともに前記混合光のうち所定の波長の光を反射する反射膜を形成する反射膜形成工程と、を備える、
ことを特徴とする発光装置の製造方法。
【請求項１１】
前記反射膜をＡＬＤ（Atomic Layer Deposition）法により形成する、
ことを特徴とする請求項１０に記載の発光装置の製造方法。
【請求項１２】
前記封止工程によって形成された複数個の封止体を同一の処理室内に設置し前記反射膜形成工程に供する、
ことを特徴とする請求項１１に記載の発光装置の製造方法。
【請求項１３】
前記封止工程によって形成された封止体を処理室内に設置し、前記測定工程と前記反射膜形成工程とを同一の前記処理室内にて行う、
ことを特徴とする請求項１１に記載の発光装置の製造方法。
【請求項１４】
前記反射膜をスパッタリング法又はＣＶＤ（Chemical Vapor Deposition）法により形成する、
ことを特徴とする請求項１０に記載の発光装置の製造方法。
【請求項１５】
発光体が発する複数色の混合光を出射し、出射面に透光部材が形成された発光装置の色度調整方法であって、
前記発光装置が出射する光の色度を測定し、
前記色度に基づいて、前記透光部材の表面に、透光性と前記透光部材の屈折率よりも大きい屈折率とを有するとともに前記発光体が発する光のうち所定の波長の光を反射する反射膜を形成する、
ことを特徴とする発光装置の色度調整方法。
【手続補正書】
【提出日】平成25年1月30日(2013.1.30)
【手続補正２】
【補正対象書類名】明細書
【補正対象項目名】０００１
【補正方法】変更
【補正の内容】
【０００１】
本発明は、発光装置の製造方法及び発光装置の色度調整方法に関する。
【手続補正３】
【補正対象書類名】明細書
【補正対象項目名】０００８
【補正方法】変更
【補正の内容】
【０００８】
本発明は、以上のような課題を解決するためのものであり、非平坦又は平坦な表面において外形への影響が小さい構造にて所望の色度が得られる発光装置の製造方法及び発光装置の色度調整方法を提供することを目的とする。
【手続補正４】
【補正対象書類名】明細書
【補正対象項目名】０００９
【補正方法】変更
【補正の内容】
【０００９】
上記目的を達成するため、本発明の第１の観点に係る発光装置の製造方法は、
発光素子を塔載する塔載工程と、
前記発光素子からの光によって励起され蛍光を発する蛍光体を備える工程と、
透光部材で前記発光素子を封止する封止工程と、
前記発光素子に発光させ、前記蛍光との混合光の色度を測定する測定工程と、
所定の合格色度範囲から外れている発光素子に対して、前記透光部材の外側の表面上に、透光性と前記透光部材の屈折率よりも大きい屈折率とを有するとともに前記混合光のうち短波長側の光の所定の一部を反射する反射膜を５０ｎｍ以下の膜厚にて形成する反射膜形成工程と、を備え、
前記反射膜の屈折率及び前記膜厚が、調整色度に基づいて決定される、
ことを特徴とする。
【手続補正５】
【補正対象書類名】明細書
【補正対象項目名】００１０
【補正方法】変更
【補正の内容】
【００１０】
前記反射膜をＡＬＤ（Atomic Layer Deposition）法により形成する、
こととしてもよい。
【手続補正６】
【補正対象書類名】明細書
【補正対象項目名】００１１
【補正方法】変更
【補正の内容】
【００１１】
前記封止工程によって形成された複数個の封止体を同一の処理室内に設置し前記反射膜形成工程に供する、
こととしてもよい。
【手続補正７】
【補正対象書類名】明細書
【補正対象項目名】００１２
【補正方法】変更
【補正の内容】
【００１２】
前記封止工程によって形成された封止体を処理室内に設置し、前記測定工程と前記反射膜形成工程とを同一の前記処理室内にて行う、
こととしてもよい。
【手続補正８】
【補正対象書類名】明細書
【補正対象項目名】００１３
【補正方法】変更
【補正の内容】
【００１３】
前記反射膜をスパッタリング法又はＣＶＤ（Chemical Vapor Deposition）法により形成する、
こととしてもよい。
【手続補正９】
【補正対象書類名】明細書
【補正対象項目名】００１４
【補正方法】変更
【補正の内容】
【００１４】
前記透光部材の屈折率と前記反射膜の屈折率との差が０．３以上である、
こととしてもよい。
【手続補正１０】
【補正対象書類名】明細書
【補正対象項目名】００１５
【補正方法】変更
【補正の内容】
【００１５】
前記反射膜の材料は、ＴｉＯ２、ＺｎＯ、Ｔａ２Ｏ５、Ｎｂ２Ｏ５、ＺｒＯ２、ＨｆＯ２及びＡｌ２Ｏ３からなる群から選択された１種の材料である、
こととしてもよい。
【手続補正１１】
【補正対象書類名】明細書
【補正対象項目名】００１６
【補正方法】変更
【補正の内容】
【００１６】
前記発光装置は、前記短波長側の青色光を発する発光ダイオード素子と前記青色光に励起されて前記青色光より高波長側の蛍光を発する蛍光体とを備える、
こととしてもよい。
【手続補正１２】
【補正対象書類名】明細書
【補正対象項目名】００１７
【補正方法】変更
【補正の内容】
【００１７】
前記透光部材は砲弾型の形状を有する、
こととしてもよい。
【手続補正１３】
【補正対象書類名】明細書
【補正対象項目名】００１８
【補正方法】変更
【補正の内容】
【００１８】
前記透光部材は、１又は複数の層を有しており、その最外層はシリコーン樹脂から形成される、
こととしてもよい。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】変更
【補正の内容】
【００２３】
上記目的を達成するため、本発明の第２の観点に係る発光装置の色度調整方法は、
発光体が発する複数色の混合光を出射し、出射面に透光部材が形成された発光装置の色度調整方法であって、
前記発光装置が出射する光の色度を測定し、
所定の合格色度範囲から外れている発光装置に対して、前記透光部材の外側の表面上に、透光性と前記透光部材の屈折率よりも大きい屈折率とを有するとともに前記発光体が発する光のうち短波長側の光の所定の一部を反射する反射膜を５０ｎｍ以下の膜厚にて形成し、
前記反射膜の屈折率及び前記膜厚が、調整色度に基づいて決定される、
ことを特徴とする。
【手続補正１９】
【補正対象書類名】明細書
【補正対象項目名】００２４
【補正方法】変更
【補正の内容】
【００２４】
本発明によれば、非平坦又は平坦な表面において外形への影響が小さい構造にて所望の色度が得られる発光装置の製造方法及び発光装置の色度調整方法を提供することができる。
【手続補正２０】
【補正対象書類名】特許請求の範囲
【補正対象項目名】全文
【補正方法】変更
【補正の内容】
【特許請求の範囲】
【請求項１】
発光素子を塔載する塔載工程と、
前記発光素子からの光によって励起され蛍光を発する蛍光体を備える工程と、
透光部材で前記発光素子を封止する封止工程と、
前記発光素子に発光させ、前記蛍光との混合光の色度を測定する測定工程と、
所定の合格色度範囲から外れている発光素子に対して、前記透光部材の外側の表面上に、透光性と前記透光部材の屈折率よりも大きい屈折率とを有するとともに前記混合光のうち短波長側の光の所定の一部を反射する反射膜を５０ｎｍ以下の膜厚にて形成する反射膜形成工程と、を備え、
前記反射膜の屈折率及び前記膜厚が、調整色度に基づいて決定される、
ことを特徴とする発光装置の製造方法。
【請求項２】
前記反射膜をＡＬＤ（Atomic Layer Deposition）法により形成する、
ことを特徴とする請求項１に記載の発光装置の製造方法。
【請求項３】
前記封止工程によって形成された複数個の封止体を同一の処理室内に設置し前記反射膜形成工程に供する、
ことを特徴とする請求項２に記載の発光装置の製造方法。
【請求項４】
前記封止工程によって形成された封止体を処理室内に設置し、前記測定工程と前記反射膜形成工程とを同一の前記処理室内にて行う、
ことを特徴とする請求項２に記載の発光装置の製造方法。
【請求項５】
前記反射膜をスパッタリング法又はＣＶＤ（Chemical Vapor Deposition）法により形成する、
ことを特徴とする請求項１に記載の発光装置の製造方法。
【請求項６】
前記透光部材の屈折率と前記反射膜の屈折率との差が０．３以上である、
ことを特徴とする請求項１に記載の発光装置の製造方法。
【請求項７】
前記反射膜の材料は、ＴｉＯ２、ＺｎＯ、Ｔａ２Ｏ５、Ｎｂ２Ｏ５、ＺｒＯ２、ＨｆＯ２及びＡｌ２Ｏ３からなる群から選択された１種の材料である、
ことを特徴とする請求項１に記載の発光装置の製造方法。
【請求項８】
前記発光装置は、前記短波長側の青色光を発する発光ダイオード素子と前記青色光に励起されて前記青色光より高波長側の蛍光を発する蛍光体とを備える、
ことを特徴とする請求項１に記載の発光装置の製造方法。
【請求項９】
前記透光部材は砲弾型の形状を有する、
ことを特徴とする請求項１に記載の発光装置の製造方法。
【請求項１０】
前記透光部材は、１又は複数の層を有しており、その最外層はシリコーン樹脂から形成される、
ことを特徴とする請求項１に記載の発光装置の製造方法。
【請求項１１】
発光体が発する複数色の混合光を出射し、出射面に透光部材が形成された発光装置の色度調整方法であって、
前記発光装置が出射する光の色度を測定し、
所定の合格色度範囲から外れている発光装置に対して、前記透光部材の外側の表面上に、透光性と前記透光部材の屈折率よりも大きい屈折率とを有するとともに前記発光体が発する光のうち短波長側の光の所定の一部を反射する反射膜を５０ｎｍ以下の膜厚にて形成し、
前記反射膜の屈折率及び前記膜厚が、調整色度に基づいて決定される、
ことを特徴とする発光装置の色度調整方法。